(57)【特許請求の範囲】
【請求項１】
屈折率１．３５〜１．５５の樹脂を含み、最表層に位置し、その表面が平面に形成されたコネクタ押当面を有する、光を拡散させるための光拡散層と、
屈折率１．３５〜１．５５の樹脂と、光を吸収するための着色料とを含む、光吸収層と、
を有し、前記光拡散層を形成する樹脂の屈折率と、前記光吸収層の樹脂の屈折率の差が、±０．１の範囲内である、光終端フィルム。
【請求項２】
前記光拡散層の厚みが、１０μｍ以上である、請求項１記載の光終端フィルム。
【請求項３】
前記光吸収層の光透過率が、１０％以下である、請求項１又は２記載の光終端フィルム。
【請求項４】
前記光吸収層の着色料の含有量が、０．１〜１０重量％である、請求項１〜３のいずれか一項記載の光終端フィルム。
【請求項５】
前記光拡散層が、１〜１００ｇｆ／２５ｍｍの弱粘着性を有する、請求項１〜４のいずれか一項記載の光終端フィルム。
【請求項６】
前記請求項１〜５のいずれか一項記載の光終端フィルムからなる、反射測定用マッチングフィルム。
【請求項７】
光を拡散させるための光拡散層と、光を吸収するための光吸収層とを有する、光終端フィルムと、
前記光終端フィルムが表面に取り付けられたベース基板と、
前記光終端フィルムと光コネクタとを当接するためのコネクタガイドと、を有し、
前記光拡散層及び前記光吸収層は、前記ベース基板から、前記光吸収層、前記光拡散層の順に積層されており、
前記光拡散層は、前記光終端フィルムの最表層に位置し、
前記光拡散層の表面に、平面に形成されたコネクタ押当面を有する反射測定用治具。
【発明の詳細な説明】
【技術分野】
【０００１】
本発明は、光ファイバと接続して光を減衰させる光終端材料に関し、特に反射測定に用いられる光終端材料に関する。
【背景技術】
【０００２】
光ファイバ先端にコネクタ加工を施した場合や、融着などによってファイバ同士を接続した後に、その加工状態や接続状態を確認するため等の目的で反射減衰量の測定が行なわれる。反射減衰量を測定する際に、光コネクタ等の終端にマッチングブロックを押し当てて、光ファイバ内の光を終端から外に放出して、無反射に近い状態にし、接続部の反射減衰量測定を行う。この際、使用されるマッチングブロックとしては、円柱状の浅底容器に光ファイバのコアと屈折率を整合させた樹脂が充填され、その底部には入射した光を入射方向とは異なる方向へと反射させるための傾斜が設けられたものが使用されている（例えば、三和電気工業社製、製品名：反射測定用マッチングブロック）。このようなマッチングブロックを使用することによって、終端に高い反射減衰量が得られる。【０００３】
反射測定用マッチングブロックに関しては、ほとんど技術報告がなされていないが、光ファイバの末端と接続して高い減衰量を得るための光終端器や、光減衰器に関する報告がされている。特許文献１には、粘着性屈折率整合剤のみからなる光終端器が開示されている。特許文献２には、光通信用光吸収膜としてカーボンブラックが分散された高分子膜が用いられることが記載されている。特許文献３には、光吸収層を光拡散部材の周囲に設けた終端器が開示されている。
【先行技術文献】
【特許文献】
【０００４】
【特許文献１】特開２００７−２７９４４３号公報
【特許文献２】特開２００１−００４８１０号公報
【特許文献３】特開２００３−０４３２６４号公報
【発明の概要】
【発明が解決しようとする課題】
【０００５】
上記のマッチングブロックにおいては、円柱状の容器の中に液体の状態の樹脂を充填するため、その界面張力によって樹脂容器と液との接触部分が盛り上がり、その表面がなだらかな凹状の曲面（メニスカス）となってしまう。この場合、ＬＣ（ＩＥＣ  ６１７５４‐２０）やＭＵ（ＪＩＳ  Ｃ  ５９８３（Ｆ１４）／ＩＥＣ  ６１７５４‐６）コネクタ等のように接続端部のフェルール端面が凸状湾曲しているものとの接触においては問題が発生しにくい。しかし、ＭＴコネクタ（ＪＩＳ  Ｃ  ５９８１（Ｆ１２）／ＩＥＣ  ６１７５４−５）や、ＭＰＯコネクタ（ＪＩＳ  Ｃ５９８２（Ｆ１３）／ＩＥＣ６１７５４−７）等のように接続端面が平面の場合には、マッチングブロックの表面が曲面状であるとコネクタ端面とマッチングブロックの接触界面の一部に空気層ができ、接続損失が発生してしまう。特に多心タイプのコネクタを使用する場合には、マッチングブロックと確実に接触させることは困難である。そして、計測の都度、接続端面をマッチングブロックのコネクタ接触端面に押付ける必要があり、押付け方によって各心線の光減衰量測定値に差がでる可能性がある。また、上記マッチングブロックや屈折率整合粘着剤、接着剤等に黒色顔料等の光学吸収特性を有する材料を添加させて、吸収層としてコネクタ端面と直接接触させて使用した場合は、そのファイバとの屈折率差や、高分子フィラーの介在で戻り光が起きる可能性があり、高い光終端特性や、光学反射安定性は得られない。【０００６】
本発明は、このような課題を解決するため、接触端面が平面のコネクタであっても、接続損失が少ない光終端材料を提供することを目的とする。
【課題を解決するための手段】
【０００７】
本発明は上記の課題の下、鋭意研究の結果、表面が平面となるフィルム形状とすることによって、平面の端面を有するコネクタとの接続損失を低減させることができることに着目し、更に、フィルムの構成を光拡散層と、光吸収層の二層の構成を有することによって高い光減衰量を実現することができることを見出した。【０００８】
すなわち、本発明（１）は、屈折率１．３５〜１．５５の樹脂を含み、最表層に位置し、その表面が平面に形成されたコネクタ押当面を有する、光を拡散させるための光拡散層と、
屈折率１．３５〜１．５５の樹脂と、光を吸収するための着色料とを含む、光吸収層と、
を有し、前記光拡散層を形成する樹脂の屈折率と、前記光吸収層の樹脂の屈折率の差が、±０．１の範囲内である、光終端フィルムである。【０００９】
本発明（２）は、前記光拡散層の厚みが、１０μｍ以上である、前記発明（１）の光終端フィルムである。【００１０】
本発明（３）は、前記光吸収層の光透過率が、１０％以下である、前記発明（１）又は（２）の光終端フィルムである。【００１１】
本発明（４）は、前記光吸収層の着色料の含有量が、０．１〜１０重量％である、前記発明（１）〜（３）のいずれか一つの光終端フィルムである。【００１２】
本発明（５）は、前記光拡散層が、１〜１００ｇｆ／２５ｍｍの弱粘着性を有する、前記発明（１）〜（４）のいずれか一つの光終端フィルムである。【００１３】
本発明（６）は、前記発明（１）〜（５）のいずれか一つの光終端フィルムからなる、反射測定用マッチングフィルムである。【００１４】
本発明（７）は、光を拡散させるための光拡散層（例えば、光拡散層１１）と、光を吸収するための光吸収層（例えば、光吸収層１３）とを有する、光終端フィルム（例えば、光終端フィルム１）と、
前記光終端フィルムが表面に取り付けられたベース基板（例えば、ベース基板２）と、
前記光終端フィルムと光コネクタとを当接するためのコネクタガイド（例えば、コネクタガイド３）と、を有する反射測定用治具である。
【発明の効果】
【００１５】
本発明によれば、接触端面が平面のコネクタとの接続損失が少なく、更に、高い光減衰量が得られる光終端材料となる。またコネクタとフィルムを接触させて光拡散層から光を入射させることによって光拡散層中で光が拡散される。拡散された光は、光吸収層へと入射して吸収される。更に、光拡散層と光吸収層の屈折率の差を±０．１の範囲内とすることでこれらの層の界面における反射が少なくなり、戻り光を防止することができる。このように光拡散層と光吸収層とを組み合わせて使用すること、更には、これらの層の屈折率を整合させることによって、フィルム形状のように長い拡散光路を確保できないような形状であっても高い反射減衰量が得られる。尚、本発明に係る光終端フィルムは、シングルモード及びマルチモードの光伝送媒体いずれにも適用できる。
【図面の簡単な説明】
【００１６】
【図１】図１は、本発明の光終端フィルムの概略構成図である。
【図２】図２は、反射測定用治具の概略構成図である。
【図３】図３は、反射測定用治具の分解図である。
【図４】図４は、光拡散層の厚みと反射減衰量の関係のプロットである。
【図５】図５は、光吸収層の厚みと反射減衰量の関係のプロットである。
【図６】図６は、フィルムの厚みと反射減衰量の関係のプロットである。
【図７】図７は、光拡散層の厚みと反射減衰量の関係のプロットである。
【図８】図８は、透過率と反射減衰量の関係のプロットである。
【発明を実施するための形態】
【００１７】
図１は、本発明の光終端フィルムの概略構成図を示す。本発明の光終端フィルム１は、光を拡散させるための光拡散層１１と、光を吸収するための光吸収層１３とを有する。このように本発明に係る光終端フィルムは、光拡散層と、光吸収層との二層の組合せに係る構成を有することによって、高い反射減衰量を示す光終端フィルムが得られる。本発明の光終端フィルムは、反射減衰測定において用いられる反射測定用マッチングフィルムとして使用することができる。
【００１８】
（光拡散層）
光拡散層１１は、透明性の樹脂からなり、光コネクタと当接して使用されて当該層内に光を取り込み拡散させる役割を有する。当該光拡散層１１は、本発明の光終端フィルム中、最表層に位置し、その表面が平面に形成された光コネクタ押当面１１１を有する。当該押当面は、平面に形成されていることによって、コネクタ端面が平面であるものを用いた場合であっても接続損失が少なくなる。
【００１９】
光拡散層は、屈折率１．３５〜１．５５の樹脂からなる。当該屈折率は、１．４０〜１．５０がより好適である。屈折率は、光ファイバのコアとの屈折率の整合性を有していることが好適である。屈折率は樹脂の配合等、周知技術に基づいて調節可能である。屈折率は、ＪＩＳ  Ｋ  ７１４２に準じて測定する。
【００２０】
ここで、樹脂は、高分子材料、例えばアクリル系、エポキシ系、ビニル系、シリコーン系、ゴム系、ウレタン系、メタクリル系、ナイロン系、ビスフェノール系、ジオール系、ポリイミド系、フッ素化エポキシ系、フッ素化アクリル系等のポリマーを含む。また必要に応じてこれらを混合したり、フッ素樹脂や硬化剤を加えたりして用いることができる。これらの樹脂の中でも、アクリル系ポリマーとシリコーン系ポリマーが特に好ましく使用される。
【００２１】
尚、使用される樹脂は、粘着性を有することが好適である。その際、粘着力は１〜１００ｇｆ／２５ｍｍが好適であり、５〜５０ｇｆ／２５ｍｍがより好適であり、１０〜３０ｇｆ／２５ｍｍが更に好適である。このような範囲の粘着力を有することによって、光コネクタとの接続が安定し、剥離が容易になる。そして、粘着力は、粘着剤と硬化剤の組み合わせや配合量等によって適宜調節することができる。なお、上記の粘着力は、ＪＩＳ  Ｚ  ０２３７の１８０度引きはがし粘着力に準拠して測定した値である。
【００２２】
また、光拡散層には、戻り光の要因とならなければ公知の光拡散剤を添加することができ、例えば、アクリル樹脂フィラー、シリカフィラーなどの透光性微粒子を含有させてもよい。
【００２３】
光拡散層の厚みは、１０μｍ以上が好適であり、５０μｍ以上がより好適であり、１００μｍ以上が更に好適である。１０μｍ以上であれば、本発明の光拡散層において光を拡散するのに十分な光路を確保することができる。また、光拡散層の厚みを増すことによって、反射減衰量が増加するため、当該厚さを適宜変更することができる。特に７００μｍ以上であることによって、光拡散の効果を最大限に発揮することができるため、特に高い反射減衰量を示すフィルムが得られる。また厚みが増すと構造上安定するために、反射減衰量のばらつきが小さくなる。上限は特に限定されないが、光拡散による反射減衰量が飽和するため、製造コストの観点から例えば７５０μｍが挙げられる。
【００２４】
（光吸収層）
光吸収層１３は、光拡散層に入射されて拡散された光を吸収する。光吸収層１３は、当該光拡散層１１と隣接して設けられることが好適である。光吸収層は、樹脂と光を吸収する着色料とを含む。すなわち、光拡散層を通過した光が光吸収層に入射して、着色した物質によって光を吸収する。
【００２５】
光吸収層は、屈折率１．３５〜１．５５の樹脂からなる。当該屈折率は、１．４０〜１．５０がより好適である。光吸収層の屈折率は、光拡散層の樹脂との屈折率の整合性を有していることが好適であり、光拡散層を形成する樹脂の屈折率と、光吸収層の樹脂の屈折率の差が、±０．１の範囲内であることが好適であり、±０．０５の範囲内であることがより好適である。このようにして、光拡散層と光吸収層の界面における樹脂の屈折率を整合させることで、これらの界面での反射を防ぐことができるため、高い光減衰量を得ることができる。光吸収層の屈折率もＪＩＳ  Ｋ  ７１４２に準じて測定し、光吸収層の着色料を含まない樹脂で測定を行う。
【００２６】
光吸収層の樹脂は、光拡散層の樹脂として例示したものが使用できるが、光拡散層で用いた樹脂と同一の樹脂を選択することが、光減衰量を高める観点から好適である。
【００２７】
光吸収層の光透過率は、１０％以下であることが好適であり、より好適には５％以下であり、更に好適には２％以下である。光透過率の下限値は、特に限定されないが、例えば、０．１％である。このような範囲の透過率とすることによって、高い反射減衰量を得ることができる。なお、光透過率の範囲は、着色料の種類、含有量や、光吸収層の厚み等の選択によって調整可能である。光透過率は、１３１０ｎｍの光の透過率を意味し、詳細は実施例に示す。
【００２８】
着色料は、光ファイバから通過する光を吸収可能であれば特に限定されず、顔料であっても染料であってもよい。着色料としては、光の吸収のし易さを考慮すると黒色の着色料であることが好適である。より具体的に着色料としては、例えば、カーボンブラック、フタロシアニンブルーが挙げられる。
【００２９】
着色料の含有量は、特に限定されないが、光吸収層の樹脂に対して、０．１〜１０重量％が好適であり、０．１〜５重量％がより好適である。
【００３０】
光吸収層の厚みは、着色料の含有量等の光吸収性能や、光終端フィルムの取扱のし易さに応じて、適宜変更することが可能であるが、例えば、１０μｍ以上が好適であり、５０μｍ以上がより好適であり、１００μｍ以上が更に好適である。特に２００μｍ以上であることによって、光吸収効果を最大限に発揮することができるため、特に高い反射減衰量を示すフィルムが得られる。上限は特に限定されないが、光吸収による反射減衰量が飽和するため、製造コストの観点から例えば、３００μｍが挙げられる。
【００３１】
本発明の光終端フィルムは、公知の方法により製造することができるが、例えば、光吸収層を形成した後に、当該層の上に光吸収層を形成する塗料を塗布して形成することができる。
【００３２】
本発明の光終端フィルムの最小反射減衰量は、シングルモードで波長１３１０ｎｍのときに４０ｄＢ以上が好適であり、５０ｄＢ以上がより好適である。上限は特に限定されないが例えば、６５ｄＢである。反射減衰量は、光吸収層の透過率と、光拡散層と光吸収層の厚み比を変更することによって調整可能である。ここで、最小反射減衰量は、反射減衰量測定装置（ＪＤＳＵｎｉｐｈａｓｅ製  リフレクションメータ  ＲＭ３７５０＋１ＦＡ７）により複数回測定した値のうち最も低い値を意味する。
【００３３】
本発明の光終端フィルムの総厚は、特に限定されないが、２０〜１５００μｍが好適であり、２００〜１０００μｍがより好適であり、３００〜７００μｍが更に好適である。当該範囲の厚みとすることにより、フィルムとして取扱がし易くなる。
【００３４】
本発明の光終端フィルムは、そのまま光コネクタの端面と当接して使用してもよいが、反射測定用治具を用いて光コネクタとの当接をし易くすることが好適である。図２は、反射測定用治具の概略構成図である。図３は、反射測定用治具の分解図である。反射測定治具は、本発明に係る光終端フィルム１と、当該光終端フィルムが表面に取り付けられたベース基板２と、前記光終端フィルムと光コネクタとを当接するためのコネクタガイド板３と、を有する。
【００３５】
図３に示すように、ベース基板２の上面に光終端フィルム１が配される。当該フィルムは、光拡散層１１が上面、光吸収層１３が下面になるようにして、当該基板上に接着剤を介して貼り付けられる。光終端フィルムは、複数設けられていてもよい。
【００３６】
コネクタガイド板３は、ベース基板２の上に設けた光終端フィルム１が収まり、光コネクタの少なくとも一辺と合致する幅を有するガイド孔３１を有している。ここで、光コネクタとしては、ＭＴコネクタ（ＪＩＳ  Ｃ  ５９８１／ＩＥＣ  ６１７５４−５）や、ＭＰＯコネクタ（ＪＩＳ  Ｃ５９８２／ＩＥＣ６１７５４−７）等の端面が平面である多心コネクタが挙げられる。
【００３７】
ベース基板２と、コネクタガイド板３を張り合わせて、コネクタガイド板３のガイド孔３１内で、光終端フィルム１とベース基板２とを張り合わせて、反射測定用治具が構成される。ガイド孔３１は、ベース基板上に設けるフィルム１の枚数に対応する数が設けられる。
【００３８】
反射測定用治具のガイド孔から、光コネクタをフィルム１に押し当てて、反射減衰量を測定することができる。この際、ガイド孔を介して押し当てることによって、光コネクタとフィルムが光学的に良好に接続された状態となり、高い光減衰量を得ることができる。
【実施例】
【００３９】
＜参考例１〜２０＞
光終端フィルムを作成した。
光拡散層の樹脂として、以下の材料Ｘを用意した（屈折率は、ＪＩＳ  Ｋ  ７１４２に準じて、アッベ屈折率計２Ｔ型（株式会社アタゴ製）にて測定した値である（以下、その他の屈折率も同様の測定方法）。）。【００４０】
材料Ｘ：
アクリル系粘着剤α（１００重量部）＋エポキシ系硬化剤（４重量部）、粘着力３０ｇｆ／２５ｍｍ、２０℃での屈折率１．４６８【００４１】
また、光吸収層として以下の黒色のＰＥＴフィルムを用いた。【００４２】
黒色ＰＥＴフィルム：
ＰＥＴ樹脂基材からなる遮光性の光学用検査フィルム、ＰＥＴ樹脂の２０℃での屈折率１．５８【００４３】
厚さ５０μｍの上記黒色ＰＥＴフィルムを敷き、その上に材料Ｘを塗布して、表１記載の５０μｍの厚みの光拡散層を積層して光終端フィルムを作成した。【００４４】
＜実施例１＞
材料Ｘから構成される１０００μｍの光拡散層に対して、黒色顔料を混合した材料Ｘから構成される１００μｍの光吸収層を積層して光終端フィルムを作成した。【００４５】
（反射減衰量の測定方法）
光反射測定には、１２心石英系シングルモードの光ファイバテープ心線（住友電工社製、外径０．２５ｍｍφ、２０℃での屈折率１．４５２）に片端ファンアウト配線にして８本のＳＣコネクタを取付、他端にＭＴコネクタ加工を施したものを用いた。ＳＣコネクタ側は反射減衰量測定装置（ＪＤＳＵｎｉｐｈａｓｅ製  リフレクションメータ  ＲＭ３７５０＋１ＦＡ７）に接続し、ＭＴコネクタを上記の光終端フィルムに押し当てて、シングルモードの波長１３１０ｎｍにて反射減衰量を測定した。なお、以下測定数値は１２心各数値が同等であったため、代表値として６番心線の数値を記載することとする。【００４６】
反射減衰量の測定結果を表１に示す。また、光拡散層の厚みと反射減衰量の関係をプロットして図４に示す。これらの結果より、光拡散層の厚さが増すと、反射減衰量が高くなる傾向にあることがわかった。但し、光拡散層の厚さが７００μｍ以上となると最大反射減衰量は、ほとんど上昇しなかった。尚、７００μｍ以上であっても、厚みが増すことによって、最小反射減衰量は徐々に高い値を示すことがわかったが、厚さ１０００μmでも最低値４２．２ｄＢとなり、当該最低値が５０ｄＢには到達しないことがわかった。実施例１において、光拡散層の樹脂と同組成の樹脂に黒色顔料を添加した光吸収層を設けることによって、最小反射減衰量が５２．２ｄＢを示し、上記の参考例よりもはるかに高い値を示した。【００４７】
【表１】
0005968312.tif 000002
【００４８】
（参考例２１〜２９）
光吸収層のみを有する光終端フィルムを作成した。
厚さ５０μｍの上記ＰＥＴフィルムを敷き、光吸収層の樹脂として、上記参考例１〜参考例２０において使用した材料Ｘに、黒色顔料（カーボンブラック）を０．３９重量％添加した材料Ｙを塗布して、表２記載のフィルム厚の光吸収層を積層して光終端フィルムを作成した（材料Ｘと、材料Ｙの樹脂の屈折率は同じ値）。【００４９】
上記と同様に反射減衰量を測定した結果を表２に示した。光吸収層の厚みと、反射減衰量の関係をプロットして図５に示した。これらの結果より、光吸収層の厚さが増すと、反射減衰量が高くなる傾向にあることがわかった。但し、光拡散層の厚さが２００μｍ以上となると最大反射減衰量及び最小反射減衰量の上昇率は鈍化した（プロット「黒色」）。なお、上記参考例１〜２０のうち５００μｍまでのプロットを「透明」として示し、後述の実施例３〜８までのプロットを「黒３００＋透明」として示した。【００５０】
【表２】
0005968312.tif 000003
【００５１】
（実施例２、参考例３０）
光拡散層として上記材料Ｘを用い、光吸収層として上記材料Ｙ（材料Ｘ＋黒色顔料）を用いて、表３に係る膜厚の光終端フィルムを作成した（実施例２）。なお、比較として材料Ｙのみで光終端フィルムを作成した（参考例３０）。【００５２】
これらの光終端フィルムについて反射減衰量を測定し、結果を表３に示した。当該結果より、同じフィルム厚において、光拡散層と、光吸収層を組み合わせることによって、高い反射減衰量が得られることがわかった（特に最小反射減衰量）。【００５３】
【表３】
0005968312.tif 000004
【００５４】
（実施例３〜１０）
各層の厚みを表４に示した厚みに変更した以外は実施例２と同様にして、光終端フィルムを作成した。これらの光終端フィルムについて反射減衰量を測定し、結果を表４に示した。図６にフィルムの厚みと反射減衰量の関係を示した（実施例３〜８は「黒３００＋透明」、「透明」は参考例）。当該結果より、光拡散層と、光吸収層を組み合わせにおいて、光拡散層と光吸収層の屈折率を整合させることによって、高い反射減衰量が得られることがわかった。【００５５】
【表４】
0005968312.tif 000005
【００５６】
（参考例３１〜４９）
光学用途アクリル系粘着剤（製品名：ＫＰ−２２５４Ｂ、日本カーバイト社製、屈折率１．４８）に、黒色染料（製品名：Ｂｌａｃｋ  Ｓ−ＢＬ、住化ケムテックス社製）を、粘着剤固形分１００質量部に対し４．５質量部添加し、ディスパー（撹拌機）で２０分攪拌することにより黒色粘着剤を作製した。光吸収層を１３０μｍの黒色ＰＥＴ１１の上に、前記黒色粘着剤により形成した２０μｍの粘着層（合計１５０μｍのＰＥＴフィルム）とした以外は参考例１と同様の条件で以下の表５に記載の厚みの光拡散層を有する光終端フィルムを作成した。【００５７】
上記と同様に反射減衰量を測定した結果を表５に示した。光拡散層の厚みと、反射減衰量の関係をプロットして図７に示した。これらの結果より、光拡散層の厚さが増すと、反射減衰量が高くなる傾向にあることがわかった。但し、光拡散層の厚さが５００μｍ以上となると最大反射減衰量及び最小反射減衰量の上昇率は鈍化した。【００５８】
【表５】
0005968312.tif 000006
【００５９】
（参考例５０〜５７）
表６に示す単層の光終端フィルムを作成した（参考例５１〜５７）。尚、「透明層」は光拡散層、「黒」は光吸収層、「濃厚」は顔料の含有量を高めた光吸収層、数値は厚さを意味する。これらのフィルムの透過率及び反射減衰量を測定した（表６）。図８は、透過率と反射減衰量の関係をプロットした図である。透過率は、島津製作所社製ＵＶ−３１００を用いて表７の条件で、１３１０ｎｍの光にて測定した。当該実験より、透過率と反射減衰量には関係性があることがわかった。【００６０】
【表６】
0005968312.tif 000007
【００６１】
【表７】
0005968312.tif 000008
【００６２】
（吸収層の検討：参考例５８〜５９）
光拡散層としては、材料Ｘの粘着剤を使用し、光吸収層として、下記の材料を使用して、表８の光終端フィルムを調製し、光減衰量の測定を行った。なお光吸収層の厚みは、拡散層の厚さよりも圧倒的な厚みを有するものを使用した。これらの結果、吸収層に光吸収層と屈折率の整合しない樹脂を用いた場合には、高い反射減衰量が得られないことがわかった。【００６３】
ＡＢＳ樹脂：ＡＢＳ樹脂（２０℃における屈折率１．５１）と、カーボンブラックを混合
ＳＵＳ：ステンレス【００６４】
【表８】
0005968312.tif 000009
【００６５】
（反復測定試験）
先に示したＭＴコネクタ（フラット研磨）を用いて、実施例２の光終端フィルム、及び、市販の反射測定用マッチングブロック（三和電気工業社製）で、反射減衰量測定を繰り返し行い反射減衰量の再現性の試験を行なった。１２心線のＭＴコネクタにおける両端及び中間の光ファイバについて反射減衰量を測定して、光終端材料との接触状態を確認した（表９）。結果、市販のマッチングブロックを用いた場合には、測定値にバラツキが現れたが、本発明の光終端フィルムで測定した場合には、バラツキはほとんど現れなかった。【００６６】
【表９】
0005968312.tif 000010
【産業上の利用可能性】
【００６７】
本発明は、反射減衰量の測定において終端材料として使用される。
【符号の説明】
【００６８】
１  ：  光終端フィルム
１１  ：  光拡散層
１３  ：  光吸収層
２  ：  ベース基板
３  ：  コネクタガイド板
３１  ：  ガイド孔
【図１】
0005968312.tif 000011
【図２】
0005968312.tif 000012
【図３】
0005968312.tif 000013
【図４】
0005968312.tif 000014
【図５】
0005968312.tif 000015
【図６】
0005968312.tif 000016
【図７】
0005968312.tif 000017
【図８】
0005968312.tif 000018